(57)【要約】【課題】工業的に製造可能な高性能のオーディオ・ビデオ信号用銅導体を提供する。【解決手段】オーディオ・ビデオ信号用銅導体は、横断面にＸ線を照射したときの（１１１）面のＸ線回折強度Ｉ（１１１）と（２００）面のＸ線回折強度Ｉ（２００）とがＩ（１１１）≧１５×Ｉ（２００）の関係を満たすように形成されている。【選択図】なし【特許請求の範囲】
【請求項１】
横断面にＸ線を照射したときの（１１１）面のＸ線回折強度Ｉ（１１１）と（２００）面のＸ線回折強度Ｉ（２００）とがＩ（１１１）≧１５×Ｉ（２００）の関係を満たすように形成されていることを特徴とするオーディオ・ビデオ信号用銅導体。
【請求項２】
請求項１に記載されたオーディオ・ビデオ信号用銅導体において、
銅の純度が９９．９９９９％以上であることを特徴とするオーディオ・ビデオ信号用銅導体。
【請求項３】
請求項１又は２に記載されたオーディオ・ビデオ信号用銅導体の単一線、複数本を集めて構成した集合線、複数本を集めて構成した撚線、又は、これらを組み合わせた複合線を絶縁体で被覆したことを特徴とするオーディオ・ビデオ信号用電線。
【請求項４】
請求項３に記載されたオーディオ・ビデオ信号用電線を含むことを特徴とするオーディオ・ビデオ信号用ケーブル。
【発明の詳細な説明】
【技術分野】
【０００１】
本発明は、オーディオ・ビデオ信号用銅導体、並びに、それを用いたオーディオ・ビデオ信号用電線及びオーディオ・ビデオ信号用ケーブルに関する。
【背景技術】
【０００２】
オーディオ・ビデオ信号用銅導体として、結晶粒を粗大化させた後に伸線して（必要あれば熱処理も）一方向性線形結晶とした銅線や鋳型冷却法により一方向性線形結晶として凝固させたものそのままの、或いは、伸線した（必要あれば熱処理も）銅線が使用されている。
【０００３】
また、特許文献１には、面心立方格子型結晶構造となるべき金属又は合金の単結晶体又は結晶集合体であり、長手方向の方位が結晶の＜１００＞方向から１０度以内の範囲または＜１１１＞方向から１０度以内の範囲となっている音響・画像機器用導体が開示されている。
【特許文献１】特公平７−１１８２１６号公報
【発明の開示】
【発明が解決しようとする課題】
【０００４】
しかしながら、特許文献１に記載されたオーディオ・ビデオ信号用銅導体は、製造の際の経済性が著しく低く、また、限られたサイズのものしか製造することができない。
【０００５】
例えば、面心立方格子型結晶構造の金属（以下、「ＦＣＣ金属」という。）の単結晶体でオーディオ・ビデオ信号用銅導体を形成する場合について、金属単結晶体はブリッジマン法、チョクラルスキー法、ＥＦＧ法等の方法でしか製造することができないが、これらの方法は、総じて製造速度が非常に遅く、従って、製造の際の経済性に大きな問題がある。また、これらの方法で製造した金属単結晶体を所定のサイズの銅導体に加工すると結晶方位にずれが生じ、加工度合によっては長手方向の方位が結晶の＜１００＞方向又は＜１１１＞方向から１０度以内という範囲から外れてしまうこととなる。仮に、長手方向の方位が結晶の＜１００＞方向又は＜１１１＞方向から１０度以内という範囲を維持できたとしても、音質や画質に悪影響を及ぼす歪みや欠陥等が内部に生じることを避けることはできない。なお、これらの歪みや欠陥等を除去するための熱処理を行うことが考えられるが、そうすると再結晶して単結晶体とは言えなくなってしまう。
【０００６】
ＦＣＣ金属の結晶集合体でオーディオ・ビデオ信号用銅導体を形成する場合について、結晶の集合体であって、しかも、全ての結晶粒がほぼ同じ方位である銅導体を工業的に製造することは極めて困難である。結晶方位に異方性（集合組織）を持たせるための方法として、冷間加工による方法と再結晶による方法とが挙げられるが、如何に減免率の高い冷間加工を行っても、また、如何に長時間の焼鈍を行っても、全ての結晶粒をほぼ同じ方向に配向させることはほとんど不可能である。
【０００７】
本発明は、かかる点に鑑みてなされたものであり、その目的とするところは、工業的に製造可能な高性能のオーディオ・ビデオ信号用銅導体、並びに、それを用いたオーディオ・ビデオ信号用電線及びオーディオ・ビデオ信号用ケーブルを提供することである。
【課題を解決するための手段】
【０００８】
上記目的を達成する本発明のオーディオ・ビデオ信号用銅導体は、横断面にＸ線を照射したときの（１１１）面のＸ線回折強度Ｉ（１１１）と（２００）面のＸ線回折強度Ｉ（２００）とがＩ（１１１）≧１５×Ｉ（２００）の関係を満たすように形成されていることを特徴とする。
【０００９】
本発明のオーディオ・ビデオ信号用銅導体は、銅の純度が９９．９９９９％以上であってもよい。
【００１０】
本発明のオーディオ・ビデオ信号用電線は、上記ビデオ信号用銅導体の単一線、複数本を集めて構成した集合線、複数本を集めて構成した撚線、又は、これらを組み合わせた複合線を絶縁体で被覆したものである。
【００１１】
本発明のオーディオ・ビデオ信号用ケーブルは、上記オーディオ・ビデオ信号用電線を含むものである。
【発明の効果】
【００１２】
本発明によれば、オーディオ・ビデオ信号用として高性能であり、しかも、冷間伸線したものに対して所定条件の焼鈍を施すことによって工業的に製造することができる。
【発明を実施するための最良の形態】
【００１３】
以下、実施形態を詳細に説明する。
【００１４】
本実施形態のオーディオ・ビデオ信号用銅導体は、例えば、直径０．１６〜２．６ｍｍの横断面円形に形成された金属線状材である。なお、オーディオ・ビデオ信号用銅導体としては、その他にバイワイヤリング接続対応スピーカーのバスバー、オーディオ・ビデオ信号用コネクタの中心コンタクトピン等の形態も含まれる。
【００１５】
このオーディオ・ビデオ信号用銅導体は、横断面にＸ線を照射したときの（１１１）面のＸ線回折強度Ｉ（１１１）と（２００）面のＸ線回折強度Ｉ（２００）とがＩ（１１１）≧１５×Ｉ（２００）の関係を満たすように形成されている。
【００１６】
横断面にＸ線を照射したときの（１１１）面のＸ線回折強度Ｉ（１１１）と（２００）面のＸ線回折強度Ｉ（２００）とがＩ（１１１）≧１５×Ｉ（２００）の関係を満たすとの条件は、（１１１）面とは全く異なる方向を向いた結晶の存在を許容しつつも、オーディオ・ビデオ信号用として高性能を得ることができるという条件である。
【００１７】
（１１１）面のＸ線回折強度Ｉ（１１１）及び（２００）面のＸ線回折強度Ｉ（２００）は、Ｘ線回折装置が用いられ、例えば、管電圧２０〜６０ｋＶ及び管電流３０〜３００ｍＡの条件で発生したＣｕＫα線が使用されて測定される。
【００１８】
このオーディオ・ビデオ信号用銅導体を構成する金属は、銅が主成分であるが、その他にＡｇ、Ｐ等を含有していてもよい。但し、銅の純度が９９．９９９９％以上であれば、不純物による音質劣化が抑制され、より高音質を得ることができる。
【００１９】
次に、このオーディオ・ビデオ信号用銅導体の製造方法について説明する。
【００２０】
まず、直径６〜１０ｍｍの荒引銅線を中間焼鈍することなく直径０．１６〜２．６ｍｍまで連続冷間伸線する。
【００２１】
そして、得られた銅導体に所定条件の焼鈍を施す。
【００２２】
焼鈍の方法としては、例えば、内部に不活性ガスや窒素ガス等を充填したパイプ焼鈍炉に銅導体を連続して通過させる方法、銅導体をボビンに巻いた状態で不活性ガス雰囲気のバッチ炉内に所定時間保持する方法等が挙げられる。
【００２３】
処理温度は、６００〜８５０℃であることが好ましく、７００〜８００℃であることがより好ましい。処理時間は、導体のサイズや純度に依存し、サイズが大きい程、また、純度が低い程、長時間の処理を必要とする。例えば、線の直径がＤ（ｍｍ）である純度９９．９９９９％の丸線の処理時間をＴ（秒）とすると、６０Ｄ１．６≦Ｔ≦６００Ｄ１．６の範囲でＴを設定することが好ましい。
【００２４】
上記の構成のオーディオ・ビデオ信号用銅導体によれば、オーディオ・ビデオ信号用として高性能であり、しかも、冷間伸線したものに対して所定条件の焼鈍を施すことによって工業的に製造することができる。
【００２５】
上記のオーディオ・ビデオ信号用銅導体は、単一線を絶縁体で被覆したオーディオ・ビデオ信号用電線、複数本を集めて構成した集合線を絶縁体で被覆したオーディオ・ビデオ信号用電線、複数本を集めて構成した撚線を絶縁体で被覆したオーディオ・ビデオ信号用電線、或いは、これらを組み合わせた複合線を絶縁体で被覆したオーディオ・ビデオ信号用電線を構成することができる。
【００２６】
絶縁体としては、例えば、塩化ビニル樹脂等の熱可塑性樹脂が挙げられる。そして、押出成形等により、オーディオ・ビデオ信号用銅導体の単一線、集合線、撚線、或いは、複合線を被覆することができる。
【００２７】
また、このようにして構成されるオーディオ・ビデオ信号用電線により、少なくともそれを１本含んだオーディオ・ビデオ信号用ケーブルを構成することができる。
【実施例】
【００２８】
（試験評価サンプル）
＜サンプルＡ＞
銅の純度が９９．９９９９％である直径８ｍｍの荒引銅線を中間焼鈍なしで直径２．０ｍｍまで連続冷間伸線して銅導体を得た。
【００２９】
そして、この銅導体を窒素ガスを充填したパイプ焼鈍炉に連続的に通過させた。このとき、炉内温度を７５０℃に設定し、線速度を３ｍ／ｍｉｎに設定して炉内滞在時間が６０秒になるようにした。
【００３０】
以上のようにして作製した銅導体をサンプルＡとした。
【００３１】
＜サンプルＢ＞
線速度を１．５ｍ／ｍｉｎに設定して炉内滞在時間が１２０秒になるようにしたこと以外サンプルＡと同一の条件で作製した銅導体をサンプルＢとした。
【００３２】
＜サンプルＣ＞
線速度を０．６ｍ／ｍｉｎに設定して炉内滞在時間が３００秒になるようにしたこと以外サンプルＡと同一の条件で作製した銅導体をサンプルＣとした。
【００３３】
＜サンプルＤ＞
線速度を０．３ｍ／ｍｉｎに設定して炉内滞在時間が６００秒になるようにしたこと以外サンプルＡと同一の条件で作製した銅導体をサンプルＤとした。
【００３４】
＜サンプルＥ＞
チョクラルスキー法で作製した銅の純度が９９．９９９９％である単結晶銅導体をサンプルＥとした。なお、これは（１１１）面と異なる方向を向いた結晶が存在しないものである。
【００３５】
（試験評価方法）
＜Ｘ線回折強度＞
サンプルＡ〜Ｅのそれぞれについて、Ｘ線回折装置（リガク社製  品番：ＲＩＮＴ２０００システム）を用い、管電圧４０ｋＶ及び管電流２００ｍＡの条件で発生したＣｕＫα線を横断面に照射したときの（１１１）面のＸ線回折強度Ｉ（１１１）及び（２００）面のＸ線回折強度Ｉ（２００）を計測した。
【００３６】
そして、Ｘ線回折強度Ｉ（１１１）のＸ線回折強度Ｉ（２００）に対する比を求めた。
【００３７】
＜音質評価＞
サンプルＡ〜Ｅのそれぞれの単一線を厚さ０．６ｍｍの塩化ビニル樹脂で被覆してオーディオ・ビデオ信号用電線とし、そこから２ｍの長さのものを４本切り出した。
【００３８】
次いで、４本のオーディオ・ビデオ信号用電線を２本ずつの２組に分け、一方の組をＬ側の＋線及び−線とし、他方の組をＲ側の＋線及び−線として使用し、ステレオパワーアンプとスピーカーシステムとを接続した。
【００３９】
そして、音楽鑑賞を趣味とする３０人に対し、先入観を無くすべく各サンプルの詳細内容を伏せたままでサンプルＡ〜Ｃのそれぞれを用いた場合について視聴テストを実施し、各サンプルについての被験者による「満足できる」、「概ね満足できる」、「満足できない」のいずれかの評価を得た。
【００４０】
（試験評価結果）
表１は試験評価の結果を示す。
【００４１】
【表１】
2008066108.tif 000002
【００４２】
これによれば、Ｘ線回折強度Ｉ（１１１）のＸ線回折強度Ｉ（２００）に対する比が１．２であるサンプルＡでは、「満足できない」との音質評価が６０％と最も多く、比が１３．２であるサンプルＢでは、「おおむね満足できる」との音質評価が６３％と最も多く、比が１６．５及び２１．４であるサンプルＣ及びＤでは、「満足できる」との音質評価が９３％及び９７％と最も多く、（１１１）面と異なる方向を向いた結晶が存在しないサンプルＥと同程度の音質評価を得ていることが分かる。
【００４３】
以上のことから、サンプルＢとサンプルＣとの間、つまり、Ｘ線回折強度Ｉ（１１１）のＸ線回折強度Ｉ（２００）に対する比が１３．２と１６．５との間に「満足できる」とと「おおむね満足できる」との音質評価の境界が存在し、その境界をほぼ中間の１５と見積もることができる。
【産業上の利用可能性】
【００４４】
本発明は、オーディオ・ビデオ信号用銅導体、並びに、それを用いたオーディオ・ビデオ信号用電線及びオーディオ・ビデオ信号用ケーブルについて有用である。